(57)【特許請求の範囲】
【請求項１】
光触媒粒子と水とを混合してスラリーを生成する工程と、
該スラリーに超音波を照射して、同スラリーに含まれる光触媒粒子の粒径を１μｍ〜５０μｍに粗大化する工程とを備える
溶射材料の製造方法。
【請求項２】
前記スラリーを生成する工程は、粒径が１０ｎｍ〜１０００ｎｍである光触媒粒子若しくは粒径が１０ｎｍ〜１０００ｎｍである光触媒粒子の集合体の少なくとも一方と水とを混合する
請求項１に記載の溶射材料の製造方法。
【請求項３】
前記スラリーを生成する工程は、光触媒濃度を１０質量％〜３０質量％とすべく光触媒粒子と水とを混合する
請求項１または請求項２に記載の溶射材料の製造方法。
【請求項４】
周波数が２８ｋＨｚ〜４０ｋＨｚの超音波を照射する
請求項１、請求項２または請求項３に記載の溶射材料の製造方法。
【請求項５】
超音波を２時間〜７時間照射する
請求項１、請求項２、請求項３または請求項４に記載の溶射材料の製造方法。
【請求項６】
光触媒粒子と水とを混合してスラリーを生成する工程と、
該スラリーに超音波を照射して、同スラリーに含まれる光触媒粒子の粒径を１μｍ〜５０μｍに粗大化して溶射材料を製造する工程と、
前記溶射材料の溶射を行う工程とを備える
溶射皮膜の製造方法。
【請求項７】
粒径が１０ｎｍ〜１０００ｎｍである光触媒粒子若しくは粒径が１０ｎｍ〜１０００ｎｍである光触媒粒子の集合体の少なくとも一方と水とを混合して光触媒濃度が１０質量％〜３０質量％のスラリーを生成する工程と、
該スラリーに周波数が２８ｋＨｚ〜４０ｋＨｚの超音波を２時間〜７時間照射して、同スラリーに含まれる光触媒粒子の粒径を１μｍ〜５０μｍに粗大化して溶射材料を製造する工程と、
前記溶射材料の溶射を行う工程とを備える
溶射皮膜の製造方法。
【発明の詳細な説明】
【技術分野】
【０００１】
本発明は溶射材料の製造方法及び溶射皮膜の製造方法に関する。詳しくは、例えば、汚染物質の無害化、抗菌、及び殺菌を行うことが可能な光触媒機能を有する溶射材料の製造方法、及び、こうした溶射材料を用いた溶射皮膜の製造方法に係るものである。
【背景技術】
【０００２】
高齢化社会の進展により、免疫力の低下した高齢者の全人口に占める割合が増加傾向にあり、それに伴って、院内感染や食中毒等の予防の観点から、医療現場や食品生産及び加工現場における衛生管理の強化が喫緊の課題となっている。こうした社会的背景を受けて、様々な抗菌加工製品が開発されており、近年、抗菌加工への光触媒機能の利用が特に注目を集めている。
【０００３】
ここで、「光触媒機能」とは、その伝導帯と価電子帯のバンドギャップエネルギーより大きな光エネルギーが照射されると励起状態となり、電子−正孔対を生成して酸化及び還元反応を引き起こす触媒物質（光半導体物質）が有する機能を意味している。
【０００４】
光触媒の中でも、特に二酸化チタン（ＴｉＯ２）を用いた光触媒は、安価で、化学的安定性に優れ、かつ高い触媒活性を有しており、その強力な有機物分解活性により、細菌の菌体と同時にグラム陰性菌の細胞壁外壁成分であるエンドトキシンや細菌が産生する毒素（例えば、病原性大腸菌が産生するベロ毒素）等の有害物質を併せて分解することができ、しかも光触媒自体は人体に無害であるという利点を有している。
【０００５】
そのため、二酸化チタンを用いた光触媒の研究及び応用が行われており、食品容器、建材等の抗菌加工に二酸化チタン光触媒が広く用いられている（例えば、特許文献１及び特許文献２参照。）。
【０００６】
なお、二酸化チタンは紫外線照射下でしか光触媒活性を発現しないために、紫外線成分を殆ど含まない室内光の下では充分な触媒活性を発現することができないこととなる。そのため、窒素、炭素、硫黄等の原子を結晶格子中にドープした二酸化チタンが、可視光照射下で光触媒活性を発現する光触媒として提案されており、特に硫黄ドープ二酸化チタンは、可視光領域における吸光係数が高く、可視光で高い触媒活性を有していることが知られている（例えば、特許文献３参照。）。
【０００７】
こうした光触媒の成膜方法としては、様々な方法が提案されている。具体的な二酸化チタン光触媒被膜の製造方法としては、ゾルゲル法等の溶液法、及び、スパッタリング法、イオンクラスタービーム法、ＣＶＤ（化学蒸着）法、溶射法（例えば、特許文献４参照。）等の乾式法を挙げることができる。
【０００８】
上記した光触媒の成膜方法のうち、溶射法は、（１）高価な真空機器を必要としない、（２）多様な基材の表面に密着強度に優れた光触媒を成膜でき、（３）大面積の成膜にも適用可能である、等の多くの利点を有している。
【０００９】
ところで、溶射法によって光触媒を成膜する場合には、溶射材料の粒子径が１μｍ未満では質量が小さ過ぎるため、溶射時の基材への衝突エネルギーが少なく、歩留まりが低下してしまうことが懸念される。
【００１０】
また、溶射材料が二酸化チタンである場合を考慮すると、二酸化チタンはアナターゼ（Ａｎａｔａｓｅ）型とルチル（Ｒｕｔｉｌｅ）型の結晶構造を有し、アナターゼ型の二酸化チタンの方が、ルチル型の二酸化チタンよりも、高い光触媒機能を示すことが知られているのであるが、溶射材料の粒子径が１μｍ未満では熱容量が小さ過ぎるため、溶射の熱によってアナターゼ含有率が低下してしまうことが懸念される。
【００１１】
そのため、光触媒微粒子にポリビニルアルコール等の結合材（バインダ）を混合し、溶射材料である光触媒粒子の粒子径を１μｍ以上に造粒するといった技術が提案されており、こうした技術を用いることで１μｍ以上の粒子径の光触媒粒子を造粒している。
【００１２】
なお、以下では、材料メーカから提供される材料粒子を「一次粒子」と称し、複数の一次粒子の集合体を「二次粒子」と称し、一次粒子や二次粒子を造粒によって粗大化した粒子を「三次粒子」と称する。
【先行技術文献】
【特許文献】
【００１３】
【特許文献１】特開２００７−５１２６３号公報
【特許文献２】特開２００６−３４６６５１号公報
【特許文献３】特開２００４−１４３０３２号公報
【特許文献４】特開２００６−５１４３９号公報
【発明の概要】
【発明が解決しようとする課題】
【００１４】
しかしながら、バインダを混合するという造粒方法では、溶射材料中の光触媒の純度が低下し、光触媒と有害物質（被分解物質）との接触をバインダが妨げてしまうこととなり、また、光触媒に光が当たりにくくなってしまう。更には、光触媒の分解エネルギーがバインダを分解するエネルギーに使用されてしまうことも考えられる。
【００１５】
この様に、溶射材料中にバインダが混合されると、光触媒の純度が低下することに起因して、光触媒の性能が低下してしまう。
【００１６】
本発明は以上の点に鑑みて創案されたものであって、光触媒の性能を充分に発揮することが可能な溶射材料の製造方法及びこうした溶射材料を用いた溶射被膜の製造方法を提供することを目的とするものである。
【課題を解決するための手段】
【００１７】
上記の目的を達成するために、本発明に係る溶射材料の製造方法では、光触媒粒子（一次粒子や二次粒子）と水とを混合してスラリーを生成する工程と、該スラリーに超音波を照射して、同スラリーに含まれる光触媒粒子の粒径を１μｍ〜５０μｍに粗大化する工程とを備える。
【００１８】
また、上記の目的を達成するために、本発明に係る溶射被膜の製造方法では、光触媒粒子（一次粒子や二次粒子）と水とを混合してスラリーを生成する工程と、該スラリーに超音波を照射して、同スラリーに含まれる光触媒粒子の粒径を１μｍ〜５０μｍに粗大化して溶射材料を製造する工程と、前記溶射材料の溶射を行う工程とを備える。
【００１９】
また、本発明に係る溶射被膜の製造方法では、粒径が１０ｎｍ〜１０００ｎｍである光触媒粒子（一次粒子）若しくは粒径が１０ｎｍ〜１０００ｎｍである光触媒粒子（一次粒子）の集合体（二次粒子）の少なくとも一方と水とを混合して光触媒濃度が１０質量％〜３０質量％のスラリーを生成する工程と、該スラリーに周波数が２８ｋＨｚ〜４０ｋＨｚの超音波を２時間〜７時間照射して、同スラリーに含まれる光触媒粒子の粒径を１μｍ〜５０μｍに粗大化して溶射材料を製造する工程と、前記溶射材料の溶射を行う工程とを備える。
【００２０】
また、本発明に係る溶射皮膜の製造方法では、アナターゼ型の二酸化チタン粒子を含む光触媒粒子（一次粒子や二次粒子）と水とを混合してスラリーを生成する工程と、該スラリーに超音波を照射して、同スラリーに含まれる光触媒粒子の粒径を１μｍ〜５０μｍに粗大化して溶射材料を製造する工程と、アナターゼ型の二酸化チタンがルチル型に変態するのを制御しながら前記溶射材料の溶射を行う工程とを備える。
【００２１】
また、本発明に係る溶射皮膜の製造方法では、粒径が１０ｎｍ〜１０００ｎｍであるアナターゼ型の二酸化チタン粒子を含む光触媒粒子（一次粒子）若しくは粒径が１０ｎｍ〜１０００ｎｍであるアナターゼ型の二酸化チタン粒子を含む光触媒粒子（一次粒子）の集合体（二次粒子）の少なくとも一方と水とを混合して光触媒濃度が１０質量％〜３０質量％のスラリーを生成する工程と、該スラリーに周波数が２８ｋＨｚ〜４０ｋＨｚの超音波を２時間〜７時間照射して、同スラリー中に含まれる光触媒粒子の粒径を１μｍ〜５０μｍに粗大化して溶射材料を製造する工程と、アナターゼ型の二酸化チタンがルチル型に変態するのを制御しながら前記溶射材料の溶射を行う工程とを備える。
【００２２】
ここで、スラリーに超音波を照射することによって、溶射材料中の光触媒の純度を低下することなく、スラリーに含まれる光触媒粒子の粒径を粗大化することができる。
【００２３】
また、光触媒粒子（三次粒子）の粒径を１μｍ以上とするのは、粒径が１μｍ未満では質量が小さ過ぎるため、溶射時の基材への衝突エネルギーが少なく、歩留まりが低下してしまうことが懸念されるためである。なお、溶射材料が二酸化チタンである場合を考慮すると、光触媒粒子（三次粒子）の粒径が１μｍ未満では熱容量が小さ過ぎて、溶射熱によってアナターゼ含有率が低下してしまうことが懸念されるためである。
【００２４】
更に、光触媒粒子（三次粒子）の粒径を５０μｍ以下とするのは、粒径が５０μｍを越えると、基材への衝突前までに充分な加速を行うことができず溶射粒子速度が遅いことに起因して、また、基材への衝突の際に砕けてしまって分散破壊することに起因して、歩留まりが低下してしまうためである。
【００２５】
ここで、光触媒粒子（一次粒子）の粒径が１０ｎｍ未満である場合には、溶射の熱の影響によって光触媒機能が低下してしまうことが考えられる。例えば、二酸化チタンの粒子径が１０ｎｍ未満である場合には、溶射の熱の影響によってアナターゼ含有率が低下してしまうことが考えられる。従って、光触媒粒子（一次粒子）の粒径は１０ｎｍ以上であることが好ましい。
【００２６】
また、光触媒粒子（一次粒子）の粒径が１０００ｎｍより大きい場合には、光触媒粒子（一次粒子）の比表面積が小さくなってしまい、ガス分解性能等の有機物分解性能が低下してしまうと考えられる。従って、光触媒粒子（一次粒子）の粒径は１０００ｎｍ以下であることが好ましい。
【００２７】
更に、スラリーの光触媒濃度が１０質量％未満である場合には、一度に溶射する光触媒材料量が少ないために、溶射効率が悪く、歩留まりや付着効率が低下してしまうことが考えられる。従って、スラリーの光触媒濃度は１０質量％以上であることが好ましい。
【００２８】
また、スラリーの光触媒濃度が３０質量％を越えた場合には、溶射処理能力に対して過剰な投入となってしまい、溶射効率が低下してしまうことが考えられる。また、粘度の上昇により溶射材料を供給する際に目詰まり等が発生してしまう危険性も高まってしまう。従って、スラリーの光触媒濃度は３０質量％以下であることが好ましい。
【００２９】
また、スラリーに照射する超音波の周波数が２８ｋＨｚ未満である場合には、超音波の照射によって光触媒粒子（二次粒子）を破砕する方向に作用が働き、光触媒粒子（二次粒子）が粗大化せずに微細化してしまうことが考えられる。従って、スラリーに照射する超音波の周波数は２８ｋＨｚ以上であることが好ましい。
【００３０】
また、スラリーに照射する超音波の周波数が４０ｋＨｚを越えると、光触媒粒子（一次粒子や二次粒子）の粗大化に長時間を要してしまい、効率が悪い。従って、スラリーに照射する超音波の周波数は４０ｋＨｚ以下であることが好ましい。
【００３１】
また、スラリーへの超音波の照射時間が２時間未満である場合には、光触媒粒子（一次粒子や二次粒子）の粗大化の効果を得られないことが考えられる。従って、スラリーへの超音波の照射時間は２時間以上であることが好ましい。
【００３２】
また、スラリーへの超音波の照射時間が７時間を超えたとしても、粗大化の効果に顕著な影響がないと考えられる。従って、スラリーへの超音波の照射時間は７時間以下であることが好ましい。
【発明の効果】
【００３３】
本発明を適用した溶射材料の製造方法では、溶射材料中の光触媒の純度を低下させることなく光触媒粒子を粗大化することができる。また、本発明を適用した溶射皮膜の製造方法では、材料中の光触媒の純度を低下させることなく粗大化した溶射材料を用いており、高い付着率と高い光触媒性能を得ることができる。
【図面の簡単な説明】
【００３４】
【図１】本発明を適用した溶射皮膜の製造方法の一例のプロセスを説明するためのフローチャートである。
【図２】超音波照射前後のスラリー中の光触媒微粒子の粒度分布を示すグラフである。
【発明を実施するための形態】
【００３５】
以下、発明を実施するための形態（以下、「実施の形態」と称する。）について、図面を参酌しながら説明を行う。
【００３６】
図１は本発明を適用した溶射皮膜の製造方法の一例のプロセスを説明するためのフローチャートであり、本発明を適用した溶射皮膜の製造方法の一例では、（１）スラリー生成プロセス、（２）超音波照射プロセス、（３）溶射皮膜形成プロセスの３つのプロセスで成り立っている。以下、各プロセスについて詳細に説明を行う。
【００３７】
＜１．スラリー生成プロセス＞
本発明を適用した溶射皮膜の製造方法の一例では、先ず、窒素、炭素及び硫黄原子の少なくとも１つを結晶格子中にドープした粒径が１０ｎｍ〜１０００ｎｍのアナターゼ型の二酸化チタン粒子を含む光触媒微粒子（一次粒子）及びこうした一次粒子の集合体（二次粒子）と水とを混合して、光触媒濃度が１０質量％〜３０質量％のスラリーを生成する。
【００３８】
ここで、本実施の形態では、窒素、炭素及び硫黄原子の少なくとも１つを結晶格子中にドープした二酸化チタン粒子を含む光触媒微粒子を用いる場合を例に挙げて説明を行っていくが、必ずしも窒素、炭素及び硫黄原子の少なくとも１つが結晶格子中にドープされる必要は無く、また、二酸化チタン以外の光触媒微粒子であっても良い。
【００３９】
但し、安価で、化学的安定性に優れ、かつ高い触媒活性を有するといった点を考慮すると、光触媒として二酸化チタンを採用することが好ましく、また、紫外線成分を殆ど含まない室内光の下でも充分な触媒活性を発現できることを考慮すると、窒素、炭素及び硫黄原子の少なくとも１つが結晶格子中にドープされた方が好ましい。
【００４０】
また、本実施の形態では、一次粒子及び二次粒子と水とを混合してスラリーを形成する場合を例に挙げて説明を行っているが、一次粒子のみと水とを混合してスラリーを形成したり、二次粒子のみと水とを混合してスラリーを形成したりしても良い。
【００４１】
［一次粒子の粒径について］
表１に、粒径が７ｎｍである二酸化チタンを含む光触媒微粒子（一次粒子）を用いて溶射被膜を成膜した場合（表１中符号ａで示す）と、粒径が２００ｎｍである二酸化チタンを含む光触媒微粒子（一次粒子）を用いて溶射被膜を成膜した場合（表１中符号ｂで示す）について、焼成温度とアナターゼ含有率との関係を示す。
【００４２】
【表１】
0005525231.tif 000002
【００４３】
また、表２に、粒径が７ｎｍである二酸化チタンを含む光触媒微粒子（一次粒子）を用いて溶射被膜を成膜した場合（表２中符号ａで示す）と、粒径が２００ｎｍである二酸化チタンを含む光触媒微粒子（一次粒子）を用いて溶射被膜を成膜した場合（表２中符号ｂで示す）について、時間と被分解物質濃度との関係を示す。
【００４４】
【表２】
0005525231.tif 000003
【００４５】
表１から、一次粒子の粒径が小さい場合には溶射の熱の影響を受けやすく、焼成温度が同一であったとしても、アナターゼ含有率が低下することが分かる。また、表２から、「７ｎｍの粒径を有する一次粒子で成膜された溶射被膜」と「２００ｎｍの粒径を有する一次粒子で成膜された溶射被膜」の分解活性を比較した場合には、「２００ｎｍの粒径を有する一次粒子で成膜された溶射被膜」の分解活性が高いことが分かる。即ち、アナターゼ含有率が高い方が溶射被膜の分解活性が高いことが分かる。
【００４６】
この様に、一次粒子の粒径が大きい方がアナターゼ含有率が高く溶射被膜の分解活性が高くなり、更に、表１のデータから一次粒子の粒径が７ｎｍである場合にはルチル化が著しいために、本実施の形態では一次粒子の粒径を１０ｎｍ以上としている。
【００４７】
更に、表３に、粒径が１５ｎｍである二酸化チタンを含む光触媒微粒子（一次粒子）を用いて溶射被膜を成膜し、その溶射被膜のアナターゼ含有率が８９．５％である場合（表３中符号ｃで示す）と、粒径が３０ｎｍである二酸化チタンを含む光触媒微粒子（一次粒子）を用いて溶射被膜を成膜し、その溶射被膜のアナターゼ含有率が９８．８％である場合（表３中符号ｄで示す）について、時間と被分解物質濃度（アセトアルデヒド濃度）との関係を示す。
【００４８】
【表３】
0005525231.tif 000004
【００４９】
表３から、アナターゼ含有率が高かったとしても、アナターゼ含有率の差が小さい場合には、一次粒子の粒径が小さい方が一次粒子の粒径が大きい方と比べて比表面積が大きいことに起因して分解活性が高いことが分かる。
【００５０】
この様に、一次粒子の粒径が大き過ぎる場合にも分解活性を悪化させるために、本実施の形態では一次粒子の粒径を１０００ｎｍ以下としている。
【００５１】
［光触媒濃度について］
表４に、光触媒濃度が１０質量％及び３０質量％のスラリーで溶射被膜を成膜した場合におけるアナターゼ結晶強度及びアナターゼ含有率を示している。
【００５２】
【表４】
0005525231.tif 000005
【００５３】
表４から、「光触媒濃度が１０質量％のスラリーで成膜した溶射被膜」と比べて「光触媒濃度が３０質量％のスラリーで成膜した溶射被膜」がアナターゼ結晶強度が大きいために、光触媒の付着量が多いことが分かる。そして、光触媒の付着量が多いと、寿命や性能の観点から極めて有利である。なお、光触媒濃度が低いスラリーで光触媒濃度が高いスラリーと同量の付着量を実現しようとした場合には、複数回の施工が必要となってしまう。
この様に、光触媒の付着量に着目すると、光触媒濃度が高いスラリーが良いということとなる。
【００５４】
一方で、光触媒濃度が３０質量％を越えると、スラリーの粘度が上昇して流動性が低下してしまい、溶射材料を供給する際に目詰まり等が発生してしまい、溶射被膜の成膜が物理的に不可能となってしまう。
【００５５】
従って、本実施形態では光触媒濃度を１０質量％以上３０質量％以下としている。
【００５６】
＜２．超音波照射プロセス＞
本発明を適用した溶射被膜の製造方法の一例では、続いて、スラリー１リットル当たり６０ワット以上の出力で２８ｋＨｚ〜４０ｋＨｚの超音波を２時間〜７時間照射することで光触媒粒子の粒径を１μｍ〜５０μｍに粗大化する。
【００５７】
［超音波について］
先ず、超音波の出力がスラリー１リットル当たり６０ワット未満である場合には粗大化に長時間を要してしまい、極めて効率が悪い。そのため、本実施の形態ではスラリー１リットル当たり６０ワット以上の出力としている。
【００５８】
また、超音波の周波数が２８ｋＨｚ未満では光触媒微粒子（二次粒子）を破砕する方向に作用が働き、粒子が粗大化せずに微細化してしまう恐れがあり、一方、超音波の周波数が４０ｋＨｚを越えると粒子の粗大化に長時間を要してしまう。そのため、本実施の形態では超音波の周波数を２８ｋＨｚ〜４０ｋＨｚとしている。
【００５９】
更に、超音波を照射する時間が２時間未満では短時間過ぎて粗大化の効果が発現し難く、一方、７時間を超えて照射をした場合であっても粗大化の効果はそれほど発現しない。そのため、本実施の形態では超音波の照射時間を２時間〜７時間としている。
【００６０】
ここで、図２（ａ）は超音波照射前のスラリー中の光触媒微粒子（一次粒子及び二次粒子）の粒度分布を示しており、図２（ｂ）は６００ワットの出力で２８ｋＨｚの周波数の超音波を２時間照射した場合のスラリー中の光触媒微粒子（三次粒子）の粒度分布を示している。
【００６１】
図２（ａ）及び図２（ｂ）から明らかな様に、スラリーに超音波を照射することでスラリー中の光触媒微粒子の粒径が粗大化していることが分かる。
【００６２】
［三次粒子の粒径について］
粗大化した光触媒粒子（三次粒子）の粒径が１μｍ未満では質量が小さ過ぎるため、溶射時の基材への衝突エネルギーが少なく、歩留まりが低下してしまう恐れがある。また、熱容量が小さいため溶射の熱によってアナターゼ含有率が低下する恐れがある。
【００６３】
一方、粗大化した光触媒粒子（三次粒子）の粒径が５０μｍを越えると、基材への衝突前までに加速が充分では無いために溶射材料速度が遅いことに起因して、また、基板への衝突の際に砕けてしまって分散破壊することに起因して、歩留まりが低下する恐れがある。そのために、本実施の形態では光触媒粒子（三次粒子）の粒径を１μｍ〜５０μｍとしている。
【００６４】
＜３．溶射皮膜形成プロセス＞
本発明を適用した溶射皮膜の製造方法の一例では、続いて、アナターゼ型の二酸化チタンがルチル型に変態するのを制御しながら、溶射材料である光触媒粒子（三次粒子）の溶射を行って、溶射皮膜を製造する。
【００６５】
ここで、溶射皮膜形成プロセスには、例えば、特開２００５−６８４５７号公報に記載された溶射温度可変型の高速溶射装置を用いることができる。
【００６６】
本発明を適用した溶射皮膜の製造方法の一例では、超音波を照射することによって光触媒粒子の粗大化を行っており、即ち、バインダを使用することなく光触媒粒子の粗大化を行っているために、光触媒粒子の粒径を粗大化するプロセスで光触媒の純度が低下することがない。そのため、溶射被膜は光触媒の機能を充分に発揮することができる。
【００６７】
表５に「超音波照射を行っていない場合」と「超音波照射を行った場合」についての溶射皮膜の付着量を示している。具体的には、「超音波照射を行っていない場合」には溶射前後の基板の重量の差が９．０９ｍｇ／ｃｍ２であるのに対して、「超音波照射を行った場合」には溶射前後の基板の重量の差が１４．３９ｍｇ／ｃｍ２となっている。
【００６８】
【表５】
0005525231.tif 000006
【００６９】
表５から、超音波照射を行うことで光触媒粒子の粒径が粗大化し、溶射時の基材への衝突エネルギーを充分に確保することができ、そのために、基板に付着する溶射皮膜量が増加していることが分かる。
【００７０】
また、表６に「超音波照射を行っていない場合」と「超音波照射を行った場合」についての溶射皮膜中のアナターゼ含有率を示している。具体的には、「超音波照射を行っていない場合」には溶射材料の平均粒径が０．５６５μｍであり、こうした溶射材料で成膜した溶射皮膜中のアナターゼ含有率は９０．２％であるのに対して、「超音波照射を行った場合」には溶射材料の平均粒径が１．５６μｍであり、こうした溶射材料で成膜した溶射皮膜中のアナターゼ含有率は９８．２％となっている。
【００７１】
【表６】
0005525231.tif 000007
【００７２】
更に、表７に「超音波照射を行っていない場合」と「超音波照射を行った場合」についての溶射皮膜のガス分解性能結果を示している。具体的には、超音波照射を行っていない光触媒粒子で成膜した溶射被膜（表７中符号ｅで示す）は１８０分でアセトアルデヒドガスを分解したのに対して、超音波照射を行った光触媒粒子で成膜した溶射被膜（表７中符号ｆで示す）では９０分でアセトアルデヒドガスを分解したことを示している。
【００７３】
【表７】
0005525231.tif 000008
【００７４】
表６及び表７から、超音波照射を行うことで光触媒粒子の粒径が粗大化し、光触媒機能に影響を与える溶射皮膜中のアナターゼ含有率が増加し、そのためにガス分解性能が向上していることが分かる。
【図１】
0005525231.tif 000009
【図２】
0005525231.tif 000010